(57)【特許請求の範囲】
【請求項１】
下記の式（Ｉ）で示される化合物：
ＬｉxＣｒyＭｎ2-yＯ4+z  （Ｉ）  （２．２５≦ｘ≦３．４４、０．４９≦ｙ≦０．９３、及びｚ≧０）。
【請求項２】
Ｒ−３ｍ構造に対して六方対称であるとしたときに、標準化結晶単位セル体積が、ＬｉＣｒＯ2のそれよりも小さい、すなわち１０４．９立方オングストロームよりも小さいことを更に特徴とする、請求項１に記載の化合物。
【請求項３】
カチオンとアニオンとの間の距離の平均がＬｉＣｒＯ2のそれよりも小さいことを更に特徴とする、請求項１に記載の化合物。
【請求項４】
ｘ＝２．８〜３．３、ｙ＝０．４９〜０．９３及びｚ＝０．５〜２．６である、請求項１に記載の化合物。
【請求項５】
請求項１〜４で記載した化合物（Ｉ）のいづれか一を活性材料として含む、二次リチウムイオン電気化学電池で使用するカソード。
【請求項６】
リチウムインターカレーションアノード、リチウム塩を含有する適当な非水性電解質、請求項５で示したカソード、及び前記アノードと前記カソードとの間のセパレータを具備している、二次リチウムイオン電気化学電池。
【請求項７】
前記アノードが、遷移金属酸化物、遷移金属硫化物及び炭質材料からなる群より選択される材料を含み、且つ前記電解質が、液体である有機溶媒を含んでいる、請求項６に記載の電気化学電池。
【請求項８】
前記リチウム塩が、ＬｉＡｓＦ6、ＬｉＰＦ6、ＬｉＢＦ4、ＬｉＣｌＯ4、ＬｉＢｒ、ＬｉＡｌＣｌ4、ＬｉＣＦ3ＳＯ3、ＬｉＣ（ＣＦ3ＳＯ2）3、ＬｉＮ（ＣＦ3ＳＯ2）2、及びこれらの混合物からなる群より選択される、請求項７に記載の電気化学電池。
【請求項９】
前記有機溶媒が、プロピレンカーボネート、エチレンカーボネート、２−メチルテトラヒドロフラン、テトラヒドロフラン、ジメトキシエタン、ジエトキシエタン、ジメチルカーボネート、ジエチルカーボネート、メチルアセテート、メチルホルメート、γ−ブチロラクトン、１，３−ジオキソラン、スルホラン、アセトニトリル、ブチロニトリル、トリメチルホスフェート、ジメチルホルムアミド、及びこれらの混合物からなる群より選択される、請求項８に記載の電気化学電池。
【請求項１０】
前記アノードが炭質材料を含んでいる、請求項９に記載の電気化学電池。
【請求項１１】
前記アノードが黒鉛状炭素を含んでいる、請求項１０に記載の電気化学電池。
【請求項１２】
前記電解質が固体又はゲル状ポリマーである、請求項６に記載の電気化学電池。
【請求項１３】
前記電解質が、エチレンカーボネートとジメチルカーボネートの１：１混合物中に、１ＭのＬｉＰＦ6を含有している、請求項１０に記載の電気化学電池。
【発明の詳細な説明】
【０００１】
発明の背景
本発明は、式ＬｉxＣｒyＭｎ2-yＯ4+z（２．２＜ｘ＜４、０＜ｙ＜２、及びｚ≧０）の化合物、並びにリチウムイオン二次電池及びリチウム電池のカソード材料としてのこの化合物の使用に関する。
【０００２】
本発明の動機付けは、大きい比エネルギー密度及び体積エネルギー密度を低いコスト及び熱的安定性と組み合わせた再充電可能バッテリーへの要求が近年増大しているということである。
【０００３】
従来技術の説明
リチウムイオン電池は、アノード及びカソードの両方の電気的に活性な成分がリチウム層間化合物である再充電可能電気化学電池である。層間（インターカレーション）化合物は、リチウムイオンのためのホスト構造として作用し、リチウムイオンは、外部から印可される電位の極性に依存して、蓄えられ又は放出される。リチウムイオン電池は、酸化電位を有するリチウムインターカレーションカソードと還元電位を有するリチウムインターカレーションアノードとからなる。リチウムインターカレーション材料は、電気化学電位に応じて、リチウムイオンを可逆的に蓄えること及び放出することができる。放電においては、リチウムイオン電池内において、リチウムイオンがアノードからカソードに移動し、それによって電気化学電流が発生する。充電においては、カソードからアノードにリチウムイオンを移動させるためにエネルギーが消費される。カソードとアノードとの電位差が大きければ大きいほど、得られる電池の電気化学電位が大きくなる。カソード及びアノードに可逆的に蓄えることができる及びこれらから放出することができるリチウムの量が多ければ多いほど、容量が大きくなる。電池の放電容量は、電池が所定の電流を提供することができる期間に反映される。リチウムイオン電池のための典型的なアノードは、グラファイト（黒鉛）又は石油コークスのような炭質材料から作られる。典型的なカソードは、遷移金属の酸化物又は硫化物から作られる。電池の製造を容易にするために、リチウムがカソードにのみ存在してアノードには存在しないようにして、完全に放電した状態で通常はリチウムイオン電池を組み立てる。この状態においては通常、アノード材料とカソード材料の両方が空気中で安定な状態である。放電した状態で電池を組み立てるということは、電池の最終的な容量が、カソード中に最初に存在するリチウムの量に依存するということである。例えば、ＬｉＭｎＯ2に基づくカソードでは、ＬｉＭｎ2Ｏ4に基づくカソードの理論容量の２倍の理論容量を持つ。
【０００４】
リチウムイオン電池のためのカソードについての従来の報告及び特許明細書では、リチウムの様々な混合酸化物、例えば、ＬｉＣｏＯ2、ＬｉＮｉＯ2、ＬｉＮｉxＣｏ1-xＯ2及びＬｉＭｎ2Ｏ4を活性材料として使用することを提案している。
【０００５】
金属リチウムアノードを有するリチウム二次電池でのＬｉＭｎ2-xＣｒxＯ4.35（０．２＜ｘ＜０．４）及びＬｉＣｒxＭｎ2-yＯ4（０＜ｘ＜１）のような相の使用も知られている。これについては、G.Pistoia 等の「Solid State Ionics」58, 285（1992年）及びB.Wang等の「Studies of LiCrxMn2-xO4 for Secondary Lithium Batteries」、第６回リチウムバッテリー国際会議の要約、ドイツ国マンスター、１９９２年５月１０〜１５日を参照。（J.Power Source, 43-44, 539-546 (1992年）も参照）。後者では材料は、立方格子構造の材料として示されている。また後者では、更なるＬｉを電気化学的に挿入している。しかしながら、更に０．４モル当量のリチウムを挿入して、例えばＬｉ1.4Ｃｒ0.4Ｍｎ1.6Ｏ4の式の酸化物を与えられるだけである。
【０００６】
また、二次電気化学電池で使用されるＬｉqＭxＭｎyＯz（ｑは０〜１．３）の分子式のリチウムが少ないリチウムマンガンスピネル構造も、米国特許第５，１６９，７３６号明細書で説明されている。
【０００７】
比較的最近では、そのような混合金属酸化物中のリチウムの量は増加してきている。１９９４年１２月６日の本出願人の米国特許第５，３７０，９４９号明細書では、Ｌｉ2ＣｒyＭｎ2-xＯ4（０＜ｘ＜２）の分子式の単相化合物、及びリチウムイオン二次電池でのその使用が説明されている。これらの材料は、標準の固体技術によって調製され、小さい電流密度（３．６mA／ｇ）において１７０mAh／ｇまでの放電容量の良好な反復性を示した。比較的大きい放電容量は、遷移金属成分の少なくとも半分がマンガンである組成物で見い出されている。しかしながら、クロムよりも有意にマンガンを含む相は、初めの又は続く放電において商業的にあまり好ましくない２つの平坦部分を有する電圧曲線を示す。これらのカソード材料の更なる構造及び電気化学的特徴は、Ｊｏｕｒｎａｌ  ｏｆ  Ｐｏｗｅｒ  Ｓｏｕｒｃｅの２つの論文（第５４巻、第２０５〜２０８頁、１９９５年、及び第８１〜８２巻、第４０６〜４１１頁、１９９９年）によって示している。
【０００８】
これに関する他の材料は、１９８６年１月２８日のRiley の米国特許第４，５６７，０３１号明細書で説明されている。この参照文献の要約は、式ＬｉxＭyＯz（Ｍは、チタン、クロム、マンガン、鉄、コバルト、及びニッケルからなる群から選択される少なくとも１つの金属）の混合金属酸化物を説明している。可能な構造のいずれもがＭｎ又はＣｒを含んでいないことが注目される。更に、二次電池のカソードとしてのそのような化合物の使用の開示もない。
【０００９】
また、Ｌｉ2ＣｒxＭｎ2-xＯ4の組成（１．０≦ｘ≦１．５）の材料の調製及び特徴は、Dahn, Zheng及びThomas（J. Electrochem. Soc., 145, 851〜859，1998年３月）によって示されている。これらの材料は、ゾル−ゲル技術を使用し、その後で不活性雰囲気において５００〜１，１００℃の温度に加熱して製造した。この研究においては、７００℃の温度で調製したＬｉ2Ｃｒ1.25Ｍｎ0.75Ｏ4の組成の試料で、小さい電流密度（１．５mA／ｇ）において１５０mAh／ｇ の最大放電容量が示された。同じ試料を１５mA／ｇで反復試験すると、約１３７mAh／ｇの容量が示された。７００℃で調製した材料は全て、粉末Ｘ線回折によって、六方晶単位セル対称のＬｉＣｏＯ2のような層状構造を有することが示された。結晶単位セルの体積は、Ｌｉ2ＣｒxＭｎ2-xＯ4単位当たり、６８．６〜７１．９立方オングストロームであった。
【００１０】
１９９９年１２月１２日の米国特許第５，８５８，３２４号明細書は、ＬｉyＣｒxＭｎ2-xＯ4+z（ｙ≧２、０．２５＜ｘ＜２、及びＺ≧０）の化合物を調製するためのプロセスを開示している。この開示において示されている実験例は、再充電可能リチウムイオン電気化学電池の活性カソードとしてのこれらの材料の使用を示している。ＬｉyＣｒxＭｎ2-xＯ4+z試料は、硝酸クロム９水和物、酢酸マンガン（II）４水和物、及び水酸化リチウム１水和物から、ゲル化剤として水酸化アンモニウムを使用するゾル−ゲルプロセスによって、J.Electrochem. Soc. (145, 851-859, 1998年3月）の開示で示されるようにして調製した。ゲルは、不活性雰囲気において５００〜１，１００℃の温度で加熱処理して、ＬｉyＣｒxＭｎ2-xＯ4+z化合物を作った。
【００１１】
化合物は、粉末Ｘ線回折データに基づく結晶単位セル寸法のＲｅｉｔｖｅｌｄ解析によって特徴付けられる。化合物の対称性及び空間群は、組成及び処理温度に依存することが見出されている。研究された組成物の構造解析及び化学解析は、米国特許第５，８５８，３２４号明細書の表１に概略が示されている。この表１では、研究された３７の試料に関して、構造解析及び化学解析の概略が示されている。ここで示されているＬｉyＣｒxＭｎ2-xＯ4+zの例のうちの２つ（試料２２及び２３）の組成のみで、ｙが２．０よりも大きい。ｘの値は０．５〜１．５であり、ｚの値は表６で示されるように０である。
【００１２】
５００℃又は６００℃といった最も低い温度で調製した試料のみが、ＬｉＣｒＯ2の６９．９立方Åよりも実質的に小さい化学量論単位当たりの結晶単位セル体積を有する。これらの試料の電気化学的特徴は、米国特許第５，８５８，３２４号明細書には示されていない。この特許明細書の表１に示されている例２２及び２３の組成ＬｉyＣｒxＭｎ2-xＯ4+zでは、ｙ＝２．２及びｘ＝１．２５である。５００℃で調製した例２２の化学量論単位あたりの結晶単位セル体積は６８．５３２立方Åであり、これは、本出願人の米国特許第５，３７０，９４９号明細書で示されたのと同じ化合物で与えられる６９．９〜７４．３立方Åよりもかなり小さい。試料２２の電気化学的特徴は、米国特許第５，８５８，３２４号明細書では与えられていない。組成がＬｉ2.2Ｃｒ1.25Ｍｎ0.75Ｏ4で標準単位セル体積が６９．８１立方Åである米国特許第５，８５８，３２４号明細書の例２３の電気化学的評価は、表６に概略が示されている。この試料の放電容量は、同じ表の例３−３の放電容量と比較することができる。ここで例３−３の試料は、組成がＬｉ2Ｃｒ1.25Ｍｎ0.75Ｏ4であり、標準結晶単位セル体積が７０．１８立方Åであり、且つ同じ電気化学条件において試験した。例２３は、放電容量が１１７mAh／ｇであり、１０６mAh／ｇである例３−３の放電容量よりもわずかにのみ優れていた。この２つの例の放電容量のわずかな差は、同一のカソードを有する電池間の通常の差の範囲内である。
【００１３】
米国特許第５，８５８，３２４号明細書は、ＰＣＴ出願（ＰＣＴ国際公開ＷＯ９８／４６５２８号及びＰＣＴ出願ＰＣＴ／ＵＳ９８／０４９４０号）としても出願されている。
【００１４】
同様な材料は、１９９５年１０月２０日に公開された日本国公開第０７−２７２，７６５号明細書で説明されている。この参照文献においては、混合酸化物はバナジウム化合物と共に焼結して、二次電池のための正極材料を作っている。
【００１５】
発明の概略
本発明の目的は、リチウムイオン電気化学電池のカソードで活性材料として使用する新しい酸化リチウム材料を提供することである。
【００１６】
本発明のもう１つの目的は、エネルギー密度が大きい二次電気化学電池を提供することである。この電池の放電／充電機構は、正極及び負極の活性材料中にＬｉ+ イオンが交互に挿入されること及び取り出されることに基づく。
【００１７】
本発明の更なる目的は、非常に大きい放電及び充電容量を示すリチウムイオン電池のカソードとして有益な材料を提供することである。
【００１８】
本発明の更なる目的は、電解質に対する良好な化学的耐久性及び高い反復安定性を提供することである。
【００１９】
本発明の更なる目的は、比較的多量のリチウムを含む化合物を提供することである。リチウム含有量が増加すると、リチウムイオンの移動のための更なる経路を提供し且つカソードの理論容量が増加する。
【００２０】
本発明の１つの面では、以下の分子式（Ｉ）の新しい化合物を提供する。
ＬｉxＣｒyＭｎ2-yＯ4+z  （Ｉ）
（２．２５≦ｘ≦３．４４、０＜ｙ＜２、及びｚ≧０）。
本発明の好ましい態様では０．４９≦ｙ≦０．９３であり、さらには、ｙ＝０．９８〜１．３４、ｚ＝０．１２〜１．８６であり、別の好ましい態様ではｙ＝０．４９〜１．４６及びｚ＝０．５〜２．６である。好適な具体例としては、ｘ＝２．８〜３．４、ｙ＝０．４９〜１．４６及びｚ＝０．５〜２．６である化合物、ｘ＝２．８〜３．４、ｙ＝１．０１〜１．４６及びｚ＝０．９〜１．９である化合物、ｘ＝２．８〜３．３、ｙ＝０．４９〜０．９３及びｚ＝０．５〜２．６である化合物、ｘ＝２．２５〜３．４４、ｙ＝０．９８〜１．３４及びｚ＝０．３７〜１．８６である化合物、標準化単位セル体積が１０２．１立方オングストロームであり、且つ六方晶結晶単位セルであるとしたときに、大きさがａ＝２．８７６オングストローム、ｂ＝２．８７６オングストローム、及びｃ＝１４．２５オングストロームであることを更に特徴とする、ｘ＝２．９５、ｙ＝１．０９及びｚ＝０．１１の化合物が例示される。
【００２１】
ｘが約２．２〜約４であることが好ましく、より好ましくはｘは２．２〜３．６である。
【００２２】
同様に、ｙの値はこの範囲の中間から小さい値、すなわち約０．１〜約１．７５であることが好ましいが、本発明の有益な化合物では、比較的大きい値の範囲、すなわち約１．９までが含まれる。
【００２３】
更に、ｚ＞０であることが好ましいが、より好ましくは０＜ｚ≦２．６である。
【００２４】
式（Ｉ）の化合物は、Ｒ−３ｍ構造に対して六方対称であるとしたときに、結晶単位セル体積が、ＬｉＣｒＯ2のそれよりも小さい、すなわち１０４．９立方Åよりも小さいことによって更に特徴付けることができ、またカチオンとアニオンとの間の平均距離が、ＬｉＣｒＯ2のそれよりも小さいことによって更に特徴付けられる。この値は、文献から入手可能である。
【００２５】
本発明の他の面では、二次リチウムイオン電気化学電池の活性カソード材料としての分子式（Ｉ）の化合物の使用も提供する。
【００２６】
本発明の更に他の面では、リチウムインターカレーションアノード、リチウム塩を含む適当な非水性電解質、初期活性材料として先に示した式（Ｉ）の化合物のカソード、及びアノードとカソードの間のセパレータを具備した二次リチウムイオン電気化学電池を提供する。
【００２７】
本発明の更に他の面では、分子式（Ｉ）の新しい化合物を作るためのいくつかの方法を提供する。この方法の詳細は以下に示す。
【００２８】
本発明のアノードは、Ｌ+ イオンの受容体として作用する。従って、アノードは任意のインターカレーション（層間）化合物でよい。これは、リチウムを層間に入れることができ、且つリチウムインターカレーションの範囲において、適当な電池電圧を提供するのに十分に還元性の電極電位を有する。特定の例としては、遷移金属酸化物、例えばＭｏＯ2又はＷＯ2（〔Auborn and Barberio, J. Electrochem. Soc. 134 638 (1987年)〕、この文献はここで参照して本明細書の記載に含める）、遷移金属硫化物（米国特許第４，９８３，４７６号明細書を参照）、又は有機化合物の熱分解によって得られる炭素生成物を挙げることができる。以下で明らかにするように、所定の構造特性を有する様々な商業的に入手可能な炭質材料も有益であることが示されている。
【００２９】
上記の分子式（Ｉ）のカソードは、全体として有益な電圧を提供するのに十分に正の電気化学電位のアノードを有するインターカレーション（層間）化合物である。電位が高くなればなるほど、得られるエネルギー密度は大きくなる。カソードは一般に、リチウムの初期保持体として作用する。電池の容量は、カソード中に存在し、層間から取り出すことができるリチウムの量によって制限されている。ほとんどの場合、カソードの製造中に存在するリチウムの一部のみを可逆的に層間から取り出すことができる。
【００３０】
本発明の非水性電解質は、液体、ペースト状のもの又は固体でよい。特に、電解質は固体又はゲル化したポリマーでよい。リチウム電池の電解質のために有益なポリマーとしては、コポリマーを伴う又は伴わないフッ素化ポリビニリデン（ＰＶＤＦ）、及びポリエチレンオキシド（ＰＥＯ）である。電解質は典型的に、液体有機媒体中にリチウム塩を含む。この目的のために有益なリチウム塩としては、ＬｉＡｓＦ6、ＬｉＰＦ6、ＬｉＢＦ4、ＬｉＣｌＯ4、ＬｉＢｒ、ＬｉＡｌＣｌ4、ＬｉＣＦ3ＳＯ3、ＬｉＣ（ＣＦ3ＳＯ2）3、ＬｉＮ（ＣＦ3ＳＯ2）2及びそれらの混合物を挙げることができる。ＬｉＡｓＦ6は毒性があるので注意して使用しなければならない。これらの塩のための水を含有しない溶媒としては、プロピレンカーボネート、エチレンカーボネート、２−メチルテトラヒドロフラン、テトラヒドロフラン、ジメトキシエタン、ジエトキシエタン、ジメチルカーボネート、ジエチルカーボネート、メチルアセテート、メチルホルメート、γ−ブチロラクトン、１，３−ジオキサン、スルホラン、アセトニトリル、ブチロニトリル、トリメチルホスフェート、ジメチルホルムアミド、及び他の同様な有機溶媒を、単独で又は他の有機溶媒との混合物で使用することができる。電解質溶液は、添加剤、例えば１２−Ｃ−４、１５−Ｃ−５及び１８−Ｃ−６のようなクラウンエーテル、又は不動化剤、例えばＳｉＯ2又はＡｌ2Ｏ3のような無機ゲル形成化合物又はポリエチレンオキシドも含有することができる。これは例えば、米国特許第５，１６９，７３６号明細書で示されるようなものであり、この特許明細書の開示は、ここで参照して本明細書の記載に含める。
【００３１】
好ましい態様の説明
本発明は、リチウム含有率が比較的高く、また場合によっては酸素含有率が比較的高い相に関する発明に関する。以下の例から明らかになるように、これらの相は、大きい容量及び傾斜のある平坦部分が１つの電圧曲線の両方を示す。これらは、６００〜８００℃の温度で合成される。これらは穏やかな温度で調製されるので、焼成の前に先駆物質の完全に均一な混合を達成することが望ましい。結果として、微細粉末の均一混合物を調製するのに非常に効果的であることが知られる技術が使用される。これらとしては、共沈、噴霧乾燥、及びポリマー複合化（complexation）を挙げることができる。これらの３つの技術の全てが作用することが示されており、また以下の例において詳細に示されている。初めの２つの技術は、非常に大きい容量及び比能力を有する材料をもたらすことが知られている。
【００３２】
特に本発明で提供される材料は、金属リチウムの電位である２．５Ｖよりも高い電位において、傾斜のある平坦部が１つの電圧曲線で大きい放電容量を示す。
【００３３】
これらのプロセスの考えは、微細に分割された金属塩の均一な混合物を調製することである。ここでこの金属塩は、１又は複数種の遷移金属を含有するリチウム化遷移金属酸化物の合成のための先駆物質として機能することができる。例えば、例えば噴霧乾燥プロセスにおいては、Ｍｎ（ＣＨ3ＣＯ2）2及びＣｒ3（ＯＨ）2（ＣＨ3ＣＯ2）7の溶液を使用した。しかしながら、熱的に分解して金属酸化物にすることができる任意の水溶性金属塩の組み合わせを使用することができる。他の適当な塩としては、金属の硝酸塩、硫酸塩、水酸化物、酸水酸化物、ギ酸塩、クエン酸塩及び他の有機塩を挙げることができる。水酸化リチウム、硝酸リチウム、硫酸リチウム、酢酸リチウム、炭酸リチウム、酸化リチウム又は塩化リチウムのようなリチウム含有先駆物質も、熱分解して酸化物にする前に、遷移金属塩と十分に混合することもできる。あるいは、リチウム先駆物質は、混合金属酸化物の熱分解によって調製された遷移金属酸化物と反応させることができる。
【００３４】
微細な均一混合物の調製のための様々な方法があり、これは例えば、ゾル−ゲル法、共沈、凍結乾燥、噴霧乾燥等でよい。これらの方法の中では、共沈が、球形タイプのＮｉ（ＯＨ）2粉末の製造に関してＮｉ−ＭＨバッテリーの分野で広く使用されている。Ｌｉの系にこの技術を適用するために、初めに、クロム塩及びマンガン塩を含有する混合水溶液にアルカリ水溶液を加えることによって、水酸化クロム及び水酸化マンガンの共沈で、Ｃｒ及びＭｎを含有する複合水酸化物を作る。その後、複合水酸化物をリチウム化合物、例えば水酸化リチウム、酸化リチウム又は炭酸リチウムと混合し、そしてアルゴン雰囲気において特定の温度範囲で熱処理して、カソード活性材料ＬｉxＣｒyＭｎ2-yＯ4+z（２．２＜ｘ＜４、０＜ｙ＜２及びｚ≧０）を作る。
【００３５】
共沈法を使用して、所定の範囲のＬｉxＣｒyＭｎ2-yＯ4+z材料を調製することができる。共沈法は、硝酸塩、硫酸塩、酢酸塩又は塩化物のような可溶性金属塩から混合金属水酸化物を調製することによって開始する。金属塩は脱イオン水に溶解させ、そして温度、pH及び濃度が制御された条件において、アルカリ水溶液と混合する。得られる金属水酸化物は、酸化リチウム、水酸化リチウム又は炭酸リチウムのようなリチウム源と混合し、そして不活性雰囲気において様々な処理温度で焼成する。加熱処理を使用して、反応を完了させ且つそれぞれの遷移金属の酸化状態を制御する。遷移金属の酸化状態は、材料の結晶構造及び電気化学的性質に関して重要である。熱処理の温度及び反応容器の中の酸素含有率は、遷移金属の酸化状態に影響を与える。
【００３６】
例えば、Ｃｒ−Ｍｎ複合水酸化物の共沈は以下のようにして行うことができる。水溶性のクロム及びマンガンの塩の混合物、硝酸クロム及び硝酸マンガンの混合物又は硫酸クロム水酸化物及び硫酸マンガンの混合物を含有する水溶液は、遷移金属塩と脱イオン水を混合することによって調製する。水酸化Ｃｒ及び水酸化Ｍｎの共沈は、遷移金属塩の水溶液に、水酸化アンモニウム、水酸化カリウム、水酸化ナトリウム、水酸化リチウム又はそれらの混合物のようなアルカリ含有アルカリ水溶液を制御して加えることによって行わせる。その後、沈殿物をろ過し水ですすぐことによって、Ｃｒ−Ｍｎ複合水酸化物を収集する。得られた複合水酸化物は１００℃の炉で乾燥させる。乾燥させた複水酸化物は、酸化リチウム、水酸化リチウム又は炭酸リチウムのようなリチウム源と混合し、そして６００〜１，０００℃の様々な温度で２４時間にわたってアルゴン中で熱処理した。共沈法によって調製した材料の粉末も線回折解析及び典型的な電気化学的データは、例４において示している。電気化学的性質が最も良好な材料は、６５０〜７５０℃で熱処理した材料である。
【００３７】
噴霧乾燥プロセスによるＬｉxＣｒyＭｎ2-yＯ4+zの典型的な合成においては、金属塩の溶液を、商業的な噴霧乾燥器において噴霧乾燥させ、４００〜４５０℃の温度で熱分解させて酸化物にする。その後、乾燥させた金属酸化物の粉末を、制御された条件においてリチウム化合物と反応させた。適当なリチウム化合物としては、酸化リチウム、又は熱的に分解して酸化物にすることができる任意の化合物、例えば水酸化リチウム、炭酸リチウム、硝酸リチウム、硫酸リチウム又は酢酸リチウムを挙げることができる。混合物は空気中において注意深く乾燥及びか焼し、アルゴン雰囲気において熱処理して、活性カソード材料を作った。
【００３８】
式（Ｉ）の化合物は、Ｘ線回折パターンによって更に特徴付けられる。より特に、式（Ｉ）の化合物の粉末Ｘ線回折パターンは、ＬｉＣｒＯ2のそれに類似している。但し、反射は比較的大きい回折角度に移っており、これは比較的小さい結晶単位セルサイズに対応している。結晶単位セルの体積が小さくなると、リチウム含有率が高くなると考えられる。リチウム含有率の増加は、遷移金属原子を効果的に一部リチウム原子によって置換し、また残っている遷移金属の部分的な酸化によって釣り合いが取れるようにならなければならない。遷移金属原子がリチウム原子によって置換されると、例えばマンガンの酸化状態は、＋３から＋４に増加することがある。これは、カチオンの重量平均イオン半径を減少させるので、結果として結晶単位セル体積を小さくする。これはＣｒ3+又はＭｎ3+を１：２の割合のＬｉ+ 及びＭｎ4+で置換しているので、電荷の釣り合いを維持し、比較的小さい平均イオン半径をもたらす。
【００３９】
式（Ｉ）の化合物の粉末Ｘ線回折パターンは、空間群Ｒ−３ｍに属する結晶学的構造を有する六方晶単位セルのＬｉＣｒＯ2の回折パターンに類似している。式（Ｉ）の化合物の結晶学的構造は詳細に決定されているわけではないが、Ｘ線回折パターンは、ＬｉＣｒＯ2のような六方晶結晶単位セルでほぼ示すことができる。関連する構造間の結晶学的単位セルの大きさの比較は、相体的な結合距離及び酸化状態に関する情報を提供する。関連する結晶構造の体積の比較は、同じ数の原子を有する結晶学的構造間で最も有益である。ＬｉxＣｒyＭｎ2-yＯ4+z相は、同じ数のカチオン及びアニオンを含む必要はないので、結晶構造中におけるアニオン及びカチオン部位の数を選択して、体積の比較を行わなければならない。同じ数のアニオン部位に関して標準化すると、ＬｉxＣｒyＭｎ2-yＯ4+z化合物の結晶単位セル体積はＬｉＣｒＯ2の体積よりも小さい。
【００４０】
例えば、ＬｉＣｒＯ2は、ａ＝２．８９９Å及びｃ＝１４．４１２Å（ＩＣＤＤカードのNo. ２４−６００）六方晶単位セルであり、Ｌｉ3Ｃｒ1.1Ｍｎ0.9Ｏ4.1（例２より）の粉末Ｘ線回折パターンは、ａ＝２．８７６Å及びｃ＝１４．２５３Åの六方晶単位セルであることを示すことができる。対応する結晶単位セル体積は、六方晶Ｒ−３ｍ構造に基づけば、ＬｉＣｒＯ2では１０４．９Å3 及びＬｉ3Ｃｒ1.1Ｍｎ0.9Ｏ4.1では１０２．１Å3 である。同様に下記の表４のＬｉ3.1Ｃｒ1.34Ｍｎ0.66Ｏ5.8は、結晶単位セル体積が１０２．９２Å3 である。これに対して、同じ数の原子部位を有するＬｉ2ＣｒＭｎＯ4の結晶単位セル体積は、１０７．６９Å3である（J.Power Sources 、第８１〜８２巻、ｐ．４０６〜４１１、１９９９年）。
【００４１】
本発明は、式ＬｉxＣｒyＭｎ2-yＯ4+z（２．２＜ｘ＜４、０＜ｙ＜２、及びｚ≧０）の化合物、及びこの化合物を含む電極組成物に関する。電極の活性材料としてこの化合物を使用する本発明の態様では、初期の組成は、式ＬｉxＣｒyＭｎ2-yＯ4+z（２．２＜ｘ＜４、０＜ｙ＜２、及びｚ≧０）であり、電極としてこの化合物を使用しているときには、組成はｘが０〜４の範囲で変化する。
【００４２】
上述のように、ｘの値はその範囲の大きい側、すなわち約２．２〜約４であることが好ましく、より好ましくは２．５〜３．６であり、その範囲の中間であるｘ＝約２からその範囲の小さい側であるｘ＝０付近までの有益な中間化合物も、本発明の範囲内である。
【００４３】
以下で明らかになるように、これらの中間の化合物は、ｘが約２．２〜約４である式（Ｉ）の材料のカソードで開始する適当な電池を充放電すること（サイクルを行うこと）によってもたらされる。
【００４４】
電極としての材料の使用においては、電気化学的なサイクルの間に構造的な変化が起こり、初期構造が必ずしも維持されないことがある。以下の例では、最初の充電の後の充電曲線の電圧分布形状の変化は、実質的な構造の変化が起こり得ることを示唆している。
【００４５】
以下で例において示すように、本発明の化合物は非常に良好な化学的安定性を有する。しばしば、比較的良好な化学的安定性は、電気化学電池の安全性を促進する。例えば、米国特許第４，９８３，２７６号、同第４，９５６，２４８号及び同第４，１１０，６９６号明細書を参照。
【００４６】
好ましい負極は炭質生成物に基づいている。適当な炭質材料としては以上のものを挙げることができる。
（１）フラン樹脂の炭化によって調製したｄ002 層間隔が３．７０Å又はそれ未満で真密度が１．７０ｇ／cm3 又はそれよりも大きい炭質材料、米国特許第４，９５９，２８１号明細書による。
（２）２〜５％のリンでドーピングした上記のもの及び炭化して２〜５％のリンでドーピングした酸化石油又は石炭ピッチでｄ002 層間隔及び真密度が同じもの、ヨーロッパ特許出願公開第０，４１８，５１４号明細書。
（３）気相炭化水素又は炭化水素化合物の熱分解によって得られたｄ002 が３．３７〜３．５５Åの炭素、米国特許第４，８６３，８１４号明細書による。
（４）ｄ002 層間隔が３．４５Åまでのメソ相微細球でできた炭素、米国特許第５，１５３，０８２号明細書による。
（５）商業的な石油コークス、米国特許第４，９４３，４９７号明細書による。
（６）グラファイトとグラファイト化の程度が０．４又はそれよりも多い炭化ピッチの混合物並びに熱処理した流体コークス及び商業的なグラファイトからなる等方性グラファイト、ここでリチウムの最初の電気化学的なインターカレーションは５０℃又はそれよりも高い温度で行う、米国特許第５，０２８，５００号明細書による。
（ここで参照した６つの特許明細書の記載は、本明細書の記載に含める。）
【００４７】
本明細書の典型的な電極は、７０〜９４重量％の活性材料、グラファイトカーボン又は式ＬｉxＣｒyＭｎ2-yＯ4+z、５〜２０重量％の伝導性促進剤、例えばＳｕｐｅｒ  Ｓカーボンブラック及び／又はグラファイト、並びに１〜１０重量％のバインダー（結合剤）、例えばポリ（フッ素化ビニリデン）（ＰＶＤＦ）又はＫｙｎａｒ  Ｆｌｅｘ（登録商標）でできている。
【００４８】
他の伝導性促進剤、例えばＳｈａｗｉｎｉｇａｎ  Ａｃｅｔｙｌｅｎｅ  Ｂｌａｃｋ、グラファイト又は他の伝導性材料を使用することもできる。更に、他の結合剤、例えばＴｅｆｌｏｎ（登録商標）、エチレンプロピレンジエンモノマー（ＥＰＤＭ）、ポリオレフィン、又はエラストマーを、Ｋｙｎａｒ  Ｆｌｅｘの代わりに使用することもできる。
【００４９】
以下の例から、本発明の化合物は以下の識別される特徴を有することが明らかになる。これらは、従来知られている材料よりも大きいモル分率でリチウムを含有しており、従ってリチウムイオン電池で使用したときに比較的大きい理論容量を示す。これらは、その組成、結晶単位セル寸法、ｘ線回折パターン、及び電圧曲線の形状によって特徴付けられる。二次リチウム又はリチウムイオン電池においてカソードとして使用する場合、本発明の化合物は、従来のカソード材料と比較して、有意に大きい放電容量を示す。更に、本発明の化合物に基づく二次リチウム又はリチウムイオン電池は、比較的広い操作電圧範囲を示す。操作電圧範囲が比較的広いと、再充電時間が比較的速くなり電流が比較的大きくなる。
【００５０】
例１
例えば、５００mlの脱イオン水に溶解した酢酸マンガン４水和物（１２．３０ｇ、０．０５mol ）（Ｍｎ（ＣＨ3ＣＯ2）2・４Ｈ2Ｏ（Ａｌｄｒｉｃｈ））及び酢酸クロム水酸化物（１０．０５ｇ、約０．０１６７mol ）（Ｃｒ3（ＯＨ）2（ＣＨ3ＣＯ2）7（Ａｌｄｒｉｃｈ））を、商業的な小型噴霧乾燥器（Ｂｕｃｈｉ  １９０）において乾燥させた。乾燥させた酢酸金属混合物を、空気中において３時間にわたって４００℃でか焼した。この酸化物２．８ｇを、脱イオン水中において１３mlの４Ｍ水酸化リチウム溶液でスラリー化し、空気流れ条件の管炉においてアルミニウムるつぼで加熱処理した。加熱状態を制御して、５．５時間にわたって４５０℃までゆっくりと試料を加熱し、２時間にわたって４５０℃に維持し、そして炉においてゆっくりと室温まで試料を放冷させた。
【００５１】
試料を再粉砕し、そしてアルゴンガス流れ条件において３時間にわたって７００℃の炉で焼成した。図１は、熱処理後の試料のＸ線回折パターンである。この回折パターンは、回折パターンの下の棒グラフによって示されるＬｉＣｒＯ2の回折パターンと比較することができる。ＬｉxＣｒyＭｎ2-yＯ4+z試料の回折パターンは、ＬｉＣｒＯ2の回折パターンと類似しているが、ピークの相対的強度に違いがあり、またＬｉxＣｒyＭｎ2-yＯ4+zのピークは、ＬｉＣｒＯ2と比較して大きい角度に移っている。原子吸光による試料の化学回折は、組成物が、Ｌｉ（３．３０±０．２５）Ｍｎ（１．０６±０．０８）Ｃｒ（０．９４±０．０５）Ｏ（５．５４±０．２８）であることを示した。ここでは、酸素の含有率は差によってもたらした。
【００５２】
材料を電極シートに鋳造し、コイン型電池で試験した。電極は、０．４５６ｇの活性材料、０．０４７ｇのＳｕｐｅｒ  Ｓカーボンブラック、及び０．０４９ｇのグラファイト（Ｌｏｎｚａ  ＫＳ４）の混合物から調製した。この混合物を、ｎ−メチルピロジノン（ＮＭＰ）中において３重量％のＫｙｎａｒ  Ｆｌｅｘ  ２８０１を含有する１．２０６ｇのバインダー溶液と共にスラリー化し、ドクターブレード法によって、アルミニウム箔上でフィルムとして鋳造した。この鋳造体は、ホットプレート上において低加熱で空気中で乾燥させ、そして対流炉において２０分間にわたって１１０℃で乾燥させた。直径１．２７cmの電極ディスクを鋳造体から打ち抜き、それぞれのディスクを５００ポンドの液圧で圧縮して密にした。典型的に、圧縮の後の電極の厚さは０．００８〜０．０１３cmであった。
【００５３】
電気化学サイクルは、２３２５個のコイン型電池について行った。ここでそれぞれの電池は、電極の積み重ねへの適当な圧力を維持するための内部スプリング及びスペーサーを保持している。アノードは、直径１．６５cmで厚さ０．０５cmのリチウム（Ｆｏｏｔｅ  Ｍｉｎｅｒａｌ）ディスクであり、電解質は、１：１のエチレンカーボネート（ＥＣ）及びジメチルカーボネート（ＤＭＣ）（三菱化学）中の１ＭのＬｉＰＦ6を含有していた。
【００５４】
２．５〜４．３Ｖにおいて３．６mA／ｇでサイクルを行った電池の初めの７サイクルに関する電圧分布を図２に示す。初期放電容量は１８０mAh／ｇであり、平均出力圧力は３．４１Ｖであった。この電池に関する放電容量対サイクル数のプロットは図３で示す。２．５〜４．５Ｖでサイクルを行った他の電池の放電容量は、図４で示すように、３．６mA／ｇにおいて１８７〜２００mAh／ｇであり、１４．４mA／ｇにおいて１４５〜１４７mAh／ｇであった。図５は、初めは２．５〜４．３Ｖ、その後２．５〜４．５Ｖで、７．２mA／ｇにおいてサイクルを行った同様な電池に関して、容量対サイクル数のプロットを示している。この電池は、７５サイクルまででゆっくりとのみ容量を減少させ、放電容量は１７９mAh／ｇまでであった。図６は、３．６mA／ｇで、初めは２．５〜４．３Ｖ、その後２．５〜４．５Ｖにしてサイクルを行った電池の、放電容量対サイクル数を示している。電池は、１９５mAh／ｇを超える放電容量で、３０サイクルを超える非常に良好な容量の維持性を示した。
【００５５】
試料の一部を水で洗浄し、全ての可溶性残留物を除去し、材料のいくらかをコイン電池に鋳造して試験した。洗浄の後の材料の原子吸光解析は、Ｌｉ（３．１５±０．３２）Ｍｎ（１．１１±０．１１）Ｃｒ（０．８９±０．０６）Ｏ（５．００±０．３１）の組成に対応している。ここでは、酸素含有率は差によって求めた。図７は、洗浄の前後の材料の粉末Ｘ線回折パターンを示している。
【００５６】
洗浄していない材料と同様にして、洗浄を行なった試料で電極の鋳造を行った。洗浄した材料の鋳造体は、０．４０６ｇの活性材料、０．０５０ｇのＳｕｐｅｒ  Ｓ、０．０５４ｇのグラファイト、及び１．２８６ｇの、ＮＭＰ中のＫｙｎａｒ  Ｆｌｅｘ２８０１の３重量％溶液を含有していた。上述の例と同様に、この鋳造体から電極ディスクを打ち抜き、コイン型電池を試験した。この鋳造体は、２．５〜４．５Ｖで７．２mA／ｇにおいてサイクルを行った電池で使用した。初めのサイクルでは、電池の放電容量は１８２mAh／ｇであった。図８は、この電池の容量及び電圧の分布を示している。同じ鋳造体を打ち抜いたカソードを有する他の電池に関する電圧対容量のプロットは、図９に示している。この電池は、３．６mA／ｇで、初めのサイクルにおいて２．５〜４．７Ｖ、続くサイクルにおいて２．７５〜４．７Ｖにしてサイクルを行った。図１０は、同じ電池に関して放電容量対サイクル数のプロットを示している。この図から理解されるように、容量の大きな減少なく、且つ１８５mAh／ｇを超える放電容量を維持して、３０サイクルにわたって４．７Ｖまででサイクルを行うことができた。
【００５７】
洗浄した試料及び洗浄していない試料の両方の原子吸光解析は、これらが、リチウム及び酸素を比較的多く含有するＬｉ2ＣｒyＭｎ2-yＯ4相を有することを示した。ＬｉＣｒＯ2に対するこれらの試料の粉末Ｘ線回折パターンの比較は、結晶単位セルが比較的小さいことを明らかに示した。４．７Ｖまでのサイクルは、ＬｉＰＦ6又はＬｉＢＦ4電解質溶液をうまく使うことを示した。
【００５８】
例２
この例においては、マンガン及びクロムの塩の初期混合物は、２４．６７７ｇの酢酸マンガン（Ａｌｄｒｉｃｈ）及び２２．０７５ｇの酢酸クロム水酸化物（Ａｌｄｒｉｃｈ）を含有する１リットルの溶液を噴霧乾燥することによって調製した。金属塩は、空気中において４時間にわたって４７５℃でか焼した。４．０１４ｇの所定量のか焼生成物を、２０．８５mlの４ＭのＬｉＯＨ（Ａｎａｃｈｅｍｉａ）水溶液と組み合わせてスラリーにした。空気中において４５０℃までゆっくりと混合物を加熱し、２時間にわたってこの温度を維持した。冷却の後で、試料をすりこぎとすりばちを使用して手で粉砕し、アルゴン流れ条件において７００℃での４時間にわたる最終的な熱処理のためのアルミナボートに移した。この試料のＸ線回折パターンは図１１に示している。回折パターンのリートベルト（Ｒｉｅｔｖｅｌｄ）解析によれば、結晶単位セル寸法が、六方晶対称セルのａ及びｂ方向で２．８７６Å、ｃ方向で１４．２５Åであることが計算された。結晶単位セル体積は１０２．１立方Åであることが計算され、これはＬｉＣｒＯ2 の１０４．９立方Åよりも有意に小さい。原子吸光による化学解析は、この試料の組成がＬｉ2.95Ｍｎ0.91Ｃｒ1.09Ｏ4.11であることを示した。
【００５９】
再び手で粉砕した後で、０．４６５ｇの活性材料を０．０５１ｇのＳｕｐｅｒ  Ｓカーボンブラック、０．０５２ｇのグラファイト（Ｌｏｎｚａ  ＫＳ４）、及び１．１３１ｇの、ＮＭＰ中の４重量％Ｋｙｎａｒ  Ｆｌｅｘ２８０１溶液と組み合わせることによって、電極鋳造体にした。この鋳造体から切り出したカソードディスクを、上記の例で説明したのと同様なコイン型電池で試験した。図１２は、示されている電流密度でサイクルを行ったこれらのカソードを有する電池に関して、電圧対容量の分布を示している。様々な電流密度でサイクルを行った電池に関して、１，１５，３０及び５０サイクル目の充放電容量を、以上の表１に示している。噴霧乾燥法による生成物の２つのＳＥＭ顕微鏡写真は図１３で示している。
【００６０】
表１−示されている電流密度において２．５〜４．５Ｖでサイクルを行った電池の、１，１５，３０及び５０サイクル目での充放電容量
【表１】
0005072158.tif 000002
【００６１】
例３
ＬｉxＭｎ1.5Ｃｒ0.5Ｏ4+zからＬｉxＭｎ0.5Ｃｒ1.5Ｏ4+z'までの２０の化学量論量に関して、金属Ｃｒ及びＭｎの濃度を増加させることの影響を、噴霧乾燥プロセスを使用して研究した。
【００６２】
様々な濃度のＭｎ（ＣＨ3ＣＯ2）2及びＣｒ3（ＯＨ）2（ＣＨ3ＣＯ2）7の溶液を調製し、商業的なＢｕｃｈｉ噴霧乾燥器で噴霧乾燥させ、そして４５０℃で熱分解した。乾燥した酸化物を、酸化物１ｇとＬｉＯＨ溶液５．２mlの割合で、４ＭのＬｉＯＨ溶液と混合した。得られたスラリーを乾燥させ、４５０℃までゆっくりと加熱することによって空気中でか焼し、そして２時間にわたって４５０℃で維持した。この材料を、めのうのすりばちとすりこぎを使用して手で粉砕し、アルミナるつぼに移し、その後でアルゴンガス流れのブランケット条件において４〜５時間にわたって７００℃で加熱した。目標及び化学解析による組成は、クロムに富む材料及びマンガンに富む材料に関して、それぞれ表２及び３に示している。化学解析は原子吸光によって行い、酸素組成は差によって求めた。原子吸光による化学解析の不確定性は、約５〜８mol％である。７．２mA／ｇの電流密度において２．５〜４．５Ｖでサイクルを行った電池の放電容量は、１，１０及び２０サイクル目に関して表２及び３で示している。
【００６３】
Ｃｒ濃度が比較的高い相（Ｃｒに富む相として示す）のサイクルでは、２２１mAh／ｇまでの放電容量が観察された。Ｌｉ3.1Ｃｒ1.05Ｍｎ0.95Ｏ5.4 の組成のカソードを有する電池は、図１４に示すように、７．２mA／ｇにおいて５０サイクルにわって１８０mAh／ｇに近い安定した容量を示した。Ｌｉ3.1Ｃｒ1.10Ｍｎ0.90Ｏ5.1、Ｌｉ3.3Ｃｒ1.20Ｍｎ0.80Ｏ4.9及びＬｉ2.8Ｃｒ1.46Ｍｎ0.54Ｏ5.2の組成のカソードを有する電池も、同じ電流密度において１８０及び１７０mAh／ｇの非常に安定した容量を示した。クロムに富む試料Ａ〜ＪのＸ線回折パターンは、図１５に重ねて示している。
【００６４】
表２−Ｃｒに富むＬｉxＣｒyＭｎ2-yＯ4+zの組成及び放電容量
【表２】
0005072158.tif 000003
【００６５】
マンガンに富む一連の試料Ａ〜ＪのＸ線回折パターンは図１６に示す。マンガンに富む材料に基づくカソードを有する電池を、７．２mA／ｇの電流密度において２．５〜４．５Ｖで充放電サイクルさせたときの１，１０及び２０サイクル目での放電容量を、表３に示している。マンガンに富む材料は、初めの２０サイクルにわたって非常に安定した放電容量を示した。Ｌｉ3.1Ｍｎ1.07Ｃｒ0.93Ｏ6.6の組成のカソードを有する電池は、２０サイクル目において１７５mAh／ｇの容量を示し、Ｌｉ2.8Ｍｎ1.10Ｃｒ0.90Ｏ4.5及びＬｉ3.1Ｍｎ1.15Ｃｒ0.85Ｏ4.7の組成のカソードを有する電池は、２０サイクル目において１４５及び１５０mAh／ｇの容量を示した。
【００６６】
表３−Ｍｎに富むＬｉxＣｒyＭｎ2-yＯ4+zの組成及び放電容量
【表３】
0005072158.tif 000004
【００６７】
例４
リチウム含有率が増加する影響を、噴霧乾燥法を使用して研究した。例１及び２で示すようにして、２つの試料を調製した。但しここでは、か焼金属塩に対する水酸化リチウム溶液の割合を増加させた。第１及び第２の試料の原子吸光解析は、それぞれ組成がＬｉ3.48Ｍｎ0.96Ｃｒ1.04Ｏ4.80及びＬｉ3.61Ｍｎ0.97Ｃｒ1.03Ｏ5.49であることを示した。これらの試料を電極にして、先の例でのようにして、コイン型電池で電気化学的な評価を行った。図１７は、３．６mA／ｇにおいて２．５〜４．５Ｖでサイクルを行った電池の初めの３回のサイクルに関して、これらの試料の第１のものの電圧対容量のプロットを示している。初めの３回のサイクルの放電容量は、２２２，２３７及び２３３mAh／ｇ（活性カソード材料のグラム数）であった。図１８は、同じ電池に関する放電容量対サイクル数のプロットである。図から理解されるように、２１５mAh／ｇに近い容量が、４０サイクル以上で維持されている。同じ試料は、比較的大きい電流密度において他のコイン型電池ででも評価した。図１９は、１４．４mA／ｇの電流密度において２．５〜４．５Ｖのサイクルを行った電池の初めの１００サイクルの放電容量をプロットしている。１５０mAh／ｇに近い放電容量が、１００サイクル目で維持されていた。第２の試料は、先の例と同様にして試験した。第２の試料のカソードを有するコイン型電池で、３．６mA／ｇにおいて２．５〜４．５Ｖのサイクルを行った。図２０に示すように、初めの３２サイクルの放電容量は、初めの数サイクルの後では、約２１０mAh／ｇでかなり一定である。
【００６８】
例５
本発明の共沈によってＣｒ−Ｍｎ水酸化物を調製するプロセスを説明する。溶液に特定量（目的とするＣｒ／Ｍｎ比による）の硝酸マンガンを加えて、水で最終的な組成を調節することによって、２Ｍの濃度の硝酸クロム水溶液を調製した。濃遷移金属硝酸塩の溶液に、６Ｍの水酸化ナトリウムを含有する苛性アルカリ水溶液をゆっくりと注ぐことによって、水酸化Ｃｒ及び水酸化Ｍｎの共沈をもたらした。混合溶液のpHが１０になったときに、沈降が完了した。
【００６９】
Ｃｒ−Ｍｎの複水酸化物は、沈殿物をろ過し、水ですすぐことによって得た。水によるすすぎは、pHを連続的に測定しながら、pHの値が６〜７に達するまで行った。得られた複水酸化物は、空気中において１００℃で乾燥させた。硫酸クロム及び硫酸マンガンのような他の先駆物質を、それぞれＣｒ及びＭｎ源として使用することもできる。水溶液にすることができる任意の金属塩の組み合わせを使用することができる。水酸化カリウム、水酸化アンモニウム、及び水酸化リチウムを、苛性アルカリ溶液として使用することができる。
【００７０】
Ｌｉ化合物を使用する焼成プロセスを以下で説明する。Ｌｉ化合物としては、水酸化リチウムを使用する。上述の共沈法によって得たＣｒ−Ｍｎ複水酸化物を水酸化リチウムと混合し、この混合物をアルミナるつぼに配置し、アルゴンガス流れ条件において水平管炉で焼成した。試料は、６５０〜７００℃で２４時間にわたって焼成した。焼成の後で、生成物を室温まで徐々に冷却し、粉砕して粉末にして、カソード活性材料として使用した。
【００７１】
Ｌｉ／Ｃｒ／Ｍｎ比が異なる複数の活性材料を調製した後で、Ｘ線回折解析法によって、それぞれの試料を調べた。カソードは、ＮＭＰ中の８５wt％の活性材料と１０wt％のアセチレンブラック及び５wt％のフッ素化ポリビニリデン（ＰＶＤＦ）とからできているスラリーを鋳造（キャスティング）して乾燥させることによって作った。基材はＡｌ箔であり、打ち抜いたカソードの直径は１０mmであった。アノードは、金属リチウムフィルムを打ち抜くことによって調製し、これは厚さが０．８mmで直径が１２mmであった。電極の直後は、タイプ番号２０１６の商業的なコイン型電池のケースに適合するように選択した。これらのコイン型電池は直後が２０mmで高さが１．６mmであった。
【００７２】
電池積層体は、カソード、電池セパレータ及びリチウムアノードの３層の積み重ねからできている。使用されたセパレータはポリプロピレンフィルムであった。使用された電解質は、１ＭのＬｉＰＦ6 を含有するエチレンカーボネートとジメチルカーボネートとの５０／５０体積分率の混合物であった。電池は、ヘリウム充填グローブボックスにおいて組み立てて固定した。コイン型電池は３．６mA／ｇの電流密度及び電圧範囲は４．３〜２．５Ｖで充放電させた。
【００７３】
図２１は、ＬｉxＣｒyＭｎ2-yＯ4+z（ｘ＝２．６５，ｙ＝０．７５，ｚ＝１．８６）のＸ線回折パターンを示している。図２２は、この式の活性材料の充電及び放電曲線を示している。表４は、様々な式での充電及び放電の容量の結果を示している。Ｌｉ、Ｃｒ及びＭｎの原子比は、原子吸光解析によって決定した。酸素含有率は差によって決定した。格子パラメータ：ａ，ｂ及びｃはオングストローム単位であり、単位セル体積は立方オングストローム単位である。
【００７４】
表４−共沈プロセスによる典型的な例
【表４】
0005072158.tif 000005
（ *１番の試料は８００℃で加熱し、**の試料は固体プロセスによって作った）
【００７５】
例６
他の試料は、硝酸塩の代わりに、硫酸クロムＣｒ2（ＳＯ4）3ｘＨ2Ｏ及び硫酸マンガンＭｎＳＯ4・Ｈ2Ｏを使用して、例５で説明した共沈プロセスによって調製した。混合遷移金属水酸化物の沈降は、水酸化アンモニウムを制限して加えることによって開始させた。混合水酸化物は、水酸化リチウム１水和物と組み合わせて、アルゴンガス流れ条件において６５０℃で２４時間にわたって加熱した。生成物のＸ線回折パターンは図２３で示している。
【００７６】
硝酸塩又は硫酸塩のいずれかを使用して共沈プロセスで調製した試料を、固体プロセスによって１０００℃で調製した試料と比較する走査型電子顕微鏡写真は、図２４で示している。
【００７７】
図２５及び２６は、硝酸塩又は硫酸塩から共沈プロセスで作った化合物でできたカソードを有する４つの電池に関して、放電容量対サイクル数のプロットを示している。全ての電池は、２．５〜４．３Ｖの電圧範囲でのサイクルを行わせた。図２５で示される２つのものでは３．６mA／ｇでサイクルを行わせ、図２６のものは１４．５mA／ｇの電流密度で試験した。原子吸光によって測定される組成は、図２４〜２６で示す。
【図面の簡単な説明】
【図１】  例１に従って調製した試料のＸ線回折パターンである。
【図２】  例１に従って調製した電気化学電池の、比容量対電圧を示している。
【図３】  例１に従って調製した電気化学電池の、比容量対サイクル数を示している。
【図４】  例１に従って調製した電気化学電池の、比容量対電圧を示している。
【図５】  例１に従って調製した電気化学電池の、比容量対サイクル数を示している。
【図６】  例１に従って調製した電気化学電池の、比容量対サイクル数を示している。
【図７】  例１で説明されている試料のＸ線回折パターンを重ねた図である。
【図８】  例１に従って調製した電気化学電池の電圧分布を示している。
【図９】  例１に従って調製した電気化学電池の電圧分布を示している。
【図１０】  例１で示される条件において充放電させた電気化学電池に関して、容量対サイクル数をプロットしている。
【図１１】  例２の試料に関するＸ線回折パターンを示している。
【図１２】  例２で説明されるようにして組み立て及び試験を行った電池の放電電圧分布を示している。
【図１３】  例２に従って調製した試料のＳＥＭ顕微鏡写真を示している。
【図１４】  例３で説明されるようにして調製して試験した電池での、比容量のプロットを示している。
【図１５】  例３に従って調製した試料のＸ線回折パターンを重ねて示している。
【図１６】  例３に従って調製した試料のＸ線回折パターンを重ねて示している。
【図１７】  例４に従って調製及び試験した電気化学電池に関する比容量を電圧の関数として示している。
【図１８】  例４に従って調製及び試験した電気化学電池に関する比容量をサイクル数の関数として示している。
【図１９】  例４に従って調製及び試験した電気化学電池に関する比容量をサイクル数の関数として示している。
【図２０】  例４に従って調製及び試験した電気化学電池に関する比容量をサイクル数の関数として示している。
【図２１】  例５で説明されるようにして調製した試料のＸ線回折パターンを示している。
【図２２】  例５に従って組み立て及び試験を行った電気化学電池に関して電圧対容量をプロットしている。
【図２３】  例６に従って作った試料のＸ線回折パターンを示している。
【図２４】  例６で説明されている試料のＳＥＭ顕微鏡写真を示している。
【図２５】  例６で説明されるようにして組み立て及び試験を行った電気化学電池に関して比容量をプロットしている。
【図２６】  例６で説明されるようにして組み立て及び試験を行った電気化学電池に関して比容量をプロットしている。
【図１】
0005072158.tif 000006
【図２】
0005072158.tif 000007
【図３】
0005072158.tif 000008
【図４】
0005072158.tif 000009
【図５】
0005072158.tif 000010
【図６】
0005072158.tif 000011
【図７】
0005072158.tif 000012
【図８】
0005072158.tif 000013
【図９】
0005072158.tif 000014
【図１０】
0005072158.tif 000015
【図１１】
0005072158.tif 000016
【図１２】
0005072158.tif 000017
【図１３】
0005072158.tif 000018
【図１４】
0005072158.tif 000019
【図１５】
0005072158.tif 000020
【図１６】
0005072158.tif 000021
【図１７】
0005072158.tif 000022
【図１８】
0005072158.tif 000023
【図１９】
0005072158.tif 000024
【図２０】
0005072158.tif 000025
【図２１】
0005072158.tif 000026
【図２２】
0005072158.tif 000027
【図２３】
0005072158.tif 000028
【図２４】
0005072158.tif 000029
【図２５】
0005072158.tif 000030
【図２６】
0005072158.tif 000031